또한 , 일부 에서 는 일정 두께 와 체적 을 갖 도록 절단 한 폴리 이미드 판 ( 2 ) 들 을 도시 생략 된 가열기 내 에 넣 고 가열 ( 정밀 성 형 이 가능 하 도록 Tg 값 ( 가융 점 값 ) 근처 에서 프레싱 하 여 정밀도 를 높이 기 위해 약 320 ℃ 의 온도 에서 가열 ) 하 여 가융 성 을 갖 도록 한 후 ( S 2 ) , 도시 생략 된 프레스 의 받침판 에 상기 와 같이 요 홈 ( 11 ) 이 상면 에 구비 된 상기 탄소 유리 ( 1 ) 를 올려 놓 고 그 위 에 전술 한 바 와 같이 가열 을 통해 가융 성 을 갖 는 폴리 이미드 판 ( 2 ) 을 올려 놓 고 프레스 를 작동 하 여 가압 하 는 방식 을 통해 폴리 이미드 판 ( 2 ) 의 저면 에 연속 되 는 나노미터 급 의 철부 ( 21 ) 와 요부 ( 22 ) 를 형성 시킨다 ( S 3 ) .